(57)【要約】      （修正有）【課題】懸濁物質の高い除去率を安定的に得ることができ、更に高い除去率を長時間継続することができるろ過方法とろ過装置の提供。【解決手段】短繊維小塊状の繊維ろ材を充填したろ過塔１を用いた懸濁水のろ過方法において、前記繊維ろ材は、密度が２５ｋｇ／ｍ３以上であり、ろ過処理後に以下の２工程、（１）ろ過塔内の繊維ろ材に付着した固形物を剥離する洗浄工程、（２）前記洗浄工程の後に、ろ過塔内の繊維ろ材全体が浸水した状態で、ろ過塔底部からろ過塔内の繊維ろ材と繊維ろ材の空隙にある液を全量又は一部を排水することで繊維ろ材を圧密させる水による圧密工程、を行うか、又は、前記（１）と（２）の間に、ろ過塔内の繊維ろ材全体が浸水した状態で、ろ過塔内の繊維ろ材を圧密させるためにろ過塔底部より空気を供給する空気による圧密工程、を挿入する３工程を行うことを特徴とする懸濁水のろ過方法。【選択図】図１
2011212645.tif 000002
【特許請求の範囲】
【請求項１】
短繊維小塊状の繊維ろ材を充填したろ過塔を用いた懸濁水のろ過方法において、前記繊維ろ材は、密度が２５ｋｇ／ｍ３以上であり、ろ過処理後に以下の２工程を行うことを特徴とする懸濁水のろ過方法。
（１）  前記ろ過塔内の前記繊維ろ材に付着した固形物を剥離する洗浄工程、
（２）  前記洗浄工程の後に、前記ろ過塔内の繊維ろ材全体が浸水した状態で、前記ろ過塔底部からろ過塔内の繊維ろ材と繊維ろ材の空隙にある液を全量又は一部を排水することで繊維ろ材を圧密させる水による圧密工程。
【請求項２】
短繊維小塊状の繊維を充填したろ過塔を用いた懸濁水のろ過方法において、前記繊維ろ材は、密度が２５ｋｇ／ｍ３以上であり、ろ過処理後に以下の３工程を行うことを特徴とする懸濁水のろ過方法。
（１）  前記ろ過塔内の前記繊維ろ材に付着した固形物を剥離する洗浄工程、
（２）  前記洗浄工程の後に、前記ろ過塔内の繊維ろ材全体が浸水した状態で、ろ過塔内の繊維ろ材を圧密させるために前記ろ過塔底部より空気を供給する空気による圧密工程、
（３）  更に、前記空気による圧密工程の後に、前記ろ過塔底部からろ過塔内の繊維ろ材と繊維ろ材の空隙にある液を全量又は一部を排水することで繊維ろ材を圧密させる水による圧密工程。
【請求項３】
請求項１又は２記載の懸濁水のろ過方法に用いるろ過装置であって、上部に処理される原水の導入管と、内部に密度が２５ｋｇ／ｍ３以上の短繊維小塊状の繊維ろ材を充填したろ過層と、下部に、処理水の集水装置と、前記ろ過層に空気を供給する供給管と、前記集水装置から前記ろ過層上部以上に立ち上げられた処理水流出管と、前記集水装置から前記ろ過層内の液を排水する排出管とを備えたろ過塔を有することを特徴とするろ過装置。
【請求項４】
請求項１又は２記載の懸濁水のろ過方法に用いるろ過装置であって、上部に、処理される原水の導入管と、洗浄水の排水管と、内部に密度が２５ｋｇ／ｍ３以上の短繊維小塊状の繊維ろ材を充填したろ過層と、下部に、処理水の集水装置と、ろ過層に空気を供給する供給管と、前記ろ過層に上向流で通水する洗浄水の通水管と、前記集水装置からろ過層上部以上に立ち上げられた処理水流出管と、前記集水装置からろ過層内の液を排水する排出管とを備えたろ過塔を有することを特徴とするろ過装置。
【請求項５】
前記ろ過塔上部には、前記繊維ろ材の直径、又は直線部の長さのうち最も短い長さよりも小さい目開きを有する前記繊維ろ材の流出阻止用多孔部材を、前記ろ過塔上部に設けた前記繊維ろ材の洗浄水の排水管の上流側に設置したことを特徴とする請求項４記載のろ過装置。
【請求項６】
前記ろ過塔内のろ過層は、その一部又は全てが、上下面及び側面を前記流出阻止用多孔部材に囲まれて一体化していることを特徴とする請求項５記載のろ過装置。
【請求項７】
請求項２記載の懸濁水のろ過方法に用いるろ過装置であって、上部に、処理される原水の導入管と、洗浄水の排水管と、内部に密度が２５ｋｇ／ｍ３以上の短繊維小塊状の繊維ろ材を充填したろ過層と、下部に、処理水の集水装置と、ろ過層に空気を供給する供給管と、前記ろ過層に上向流で通水する洗浄水の通水管と、前記集水装置からろ過層上部以上に立ち上げられた処理水流出管と、前記集水装置からろ過層内の一部の液体を排水するためのろ過層中間まで立上げた排水管とを備えたろ過塔を有することを特徴とするろ過装置。
【発明の詳細な説明】
【技術分野】
【０００１】
本発明は、下水、工場排水、用水などの懸濁粒子を含有する懸濁水の高速ろ過分離方法及び装置に関し、懸濁水（以下「原水」ともいう）中の懸濁粒子を高速度でろ過除去できる技術に関する。本発明は、特に下水処理施設に流入する下水の高速固液分離技術、又は有機性の懸濁粒子を含有する合流式下水道の雨天時越流水（ＣＳＯと略称される）、又は各種産業排水、用水処理として極めて好適な革新技術である。
【背景技術】
【０００２】
近年、合流式下水道における雨天時越流水（ＣＳＯ）の公共用水域への汚濁負荷が、大きな問題になっている。また、下水処理施設に流入する下水は、まず最初沈殿池で沈殿分離されたのち活性汚泥処理されるが、最初沈殿池におけるＳＳの除去率が悪いため、凝集剤を添加して凝集沈殿処理する例が北欧で普及している。しかし、この方法は、汚泥発生量が多く、凝集沈殿速度が小さく、大きな沈殿池を必要とする欠点がある。そのため、ＣＳＯ及び下水を、極力コンパクトな設備で固液分離できる新技術が待望されている。
従来、アンスラサイト、砂、各種粒状固体（例えば粒状プラスチック）をろ材とするろ過法が検討されている。例えば、下水処理分野では、活性汚泥処理水のような比較的粒径の大きな懸濁物質が対象に、前述のアンスラサイト、砂などを用いてろ過を行うことが多い。この場合、排水の通水速度としては、１００〜５００ｍ／ｄで行うことが多い。
また、通水速度を上げるために、ろ材粒径を大きくして目詰まりを少なくする場合があるが、この場合、ＳＳの除去率が悪化してしまうなどの矛盾点が生じた。特に、下水などが含む有機性ＳＳは粘着力が強いので、これら下水などを対象として、ＳＳ除去率が高く、かつ目詰まりが少ないという相反する要求を満足できる技術が要望されている。
【０００３】
前記のビーズ系のろ材に代わる方法として、例えば、特公昭６２−５５８８５号公報や特開平１０−３０５２０４号公報では、繊維長５〜５０ｍｍの有機繊維からなる短繊維をからみ合わせた多数の繊維塊をろ材にしてろ過する装置がある。このろ材を用いたろ過装置は、懸濁物質を含む排水を処理する際に、６００ｍ／ｄ以上の高速でろ過を行うことができる。
このような繊維ろ材において、ろ過過程で付着した懸濁物質をはがす、いわゆる逆洗する場合には、ろ過塔内に洗浄水と空気、又は、いずれかを供給することで繊維ろ材から懸濁物質を剥離させるが、繊維と懸濁物質の比重差が小さいために、繊維ろ材がろ過塔上部より流出したり、繊維ろ材と懸濁物質の分離が不十分になることがあった。また、逆洗のあと、繊維ろ材を自然沈降させてろ過を始めるが、このとき、ろ材が十分圧密していなく、充填率の低い状態で通水するために、懸濁物質の除去率が十分出ない場合があった。
【０００４】
また、繊維ろ材の洗浄方法として、繊維ろ材を流出させないように、洗浄工程において、一旦ろ過塔内に洗浄水を張り、通気によってろ過層を流動化させて、繊維ろ材から付着した懸濁物質を剥離し、その後、懸濁物質を含む洗浄排水をろ過塔底部から流出させる工程を繰り返す方法があった。しかし、この方法では、剥離した懸濁物質が再度繊維ろ材に付着し洗浄効果が低かったり、ろ過塔底部より排水する工程を繰り返すために洗浄時間が長いなどの課題があった。
また、特開２００４−８９７６６号公報では、ろ過塔の内部に合成繊維糸フリンジ（ふさ毛）付き状部材又は繊維束紐状部材を、上端を固定部材で固定して多数垂下させたろ過塔の下部から懸濁水を流入させて、上向流として通過させてろ過を行い、上部からろ過処理水を流出させる方法が記載されている。このろ材を用いたろ過塔では、下水などの懸濁水を目詰まりが少ない状態で、１４４０ｍ／ｄという高速でろ過することができる。この場合でも、懸濁物質を付着した繊維部材の逆洗が容易ではなく、長時間運転すると、懸濁物質がひも状内部まで浸透し、洗浄効果が不十分となる場合があった。
【０００５】
更に、特開平９−２３４３０９号公報には、多数の繊維塊ろ材又はスポンジろ材からなるろ層を内部に有する充填型ろ過塔と、その充填型ろ過塔の上部よりろ過対象液を入れるろ過対象液導入手段と、前記充填型ろ過塔の下部よりろ過対象液を取り出すろ過対象液取出手段と、前記充填型ろ過塔の下部より洗浄用液を導入する洗浄用液導入手段と、前記充填型ろ過塔の上部より洗浄用液を取り出す洗浄用液取出手段と、ろ層の下方より空気を送り込む空気導入手段とを備えたろ過装置において、ろ層を液に浸漬した状態とし、次に前記液を充填型ろ過塔の下部より流出させることによって液位を徐々に下げて行き、その間、ろ層の下方より空気を送り込んでバブリングし、これによりろ材を揺動させつつ沈降させてろ層を圧縮するように、前記各手段の動作を制御するろ層圧縮動作制御手段を備えたことを特徴とするろ過装置が記載されている。ところが、上記の装置を用いても、繊維ろ材の密度が低い短繊維塊ろ材を用いた場合では、繊維塊ろ材が圧縮されず、固形物の除去率が低い場合があった。
【特許文献１】特公昭６２−５５８８５号公報
【特許文献２】特開平１０−３０５２０４号公報
【特許文献３】特開２００４−８９７６６号公報
【特許文献４】特開平９−２３４３０９号公報
【発明の開示】
【発明が解決しようとする課題】
【０００６】
本発明は、このような実情に鑑みてなされたものであり、簡単かつコンパクトな装置によって下水、各種廃水、用水など各種原水中の懸濁粒子を高速ろ過できる新技術を提供することを課題とする。特に、懸濁物質の高い除去率を安定的に得ることができ、更に高い除去率を長時間継続することができる高速ろ過方法とその方法に用いるろ過装置を提供することを課題とする。更に、洗浄工程を短縮した場合においても、良好な処理性能を得ることができるろ過方法とその方法に用いるろ過装置を提供することを課題とする。
【課題を解決するための手段】
【０００７】
上記課題を解決するために、本発明では、短繊維小塊状の繊維ろ材を充填したろ過塔を用いた懸濁水のろ過方法において、前記繊維ろ材は、密度が２５ｋｇ／ｍ３以上であり、ろ過処理後に以下の２工程、
（１）  前記ろ過塔内の前記繊維ろ材に付着した固形物を剥離する洗浄工程、
（２）  前記洗浄工程の後に、前記ろ過塔内の繊維ろ材全体が浸水した状態で、前記ろ過塔底部からろ過塔内の繊維ろ材と繊維ろ材の空隙にある液を全量又は一部を排水することで繊維ろ材を圧密させる水による圧密工程、
又は、ろ過処理後に以下の３工程、
（１）  前記ろ過塔内の前記繊維ろ材に付着した固形物を剥離する洗浄工程、
（２）  前記洗浄工程の後に、前記ろ過塔内の繊維ろ材全体が浸水した状態で、ろ過塔内の繊維ろ材を圧密させるために前記ろ過塔底部より空気を供給する空気による圧密工程、
（３）  更に、前記空気による圧密工程の後に、前記ろ過塔底部からろ過塔内の繊維ろ材と繊維ろ材の空隙にある液を全量又は一部を排水することで繊維ろ材を圧密させる水による圧密工程、
を行うことを特徴とする懸濁水のろ過方法としたものである。
【０００８】
また、本発明では、前記懸濁水のろ過方法に用いるろ過装置であって、上部に処理される原水の導入管と、内部に密度が２５ｋｇ／ｍ３以上の短繊維小塊状の繊維ろ材を充填したろ過層と、下部に、処理水の集水装置と、前記ろ過層に空気を供給する供給管と、前記集水装置から前記ろ過層上部以上に立ち上げられた処理水流出管と、前記集水装置から前記ろ過層内の液を排水する排出管とを備えたろ過塔を有することを特徴とするろ過装置、又は、前記懸濁水のろ過方法に用いるろ過装置であって、上部に、処理される原水の導入管と、洗浄水の排水管と、内部に密度が２５ｋｇ／ｍ３以上の短繊維小塊状の繊維ろ材を充填したろ過層と、下部に、処理水の集水装置と、ろ過層に空気を供給する供給管と、前記ろ過層に上向流で通水する洗浄水の通水管と、前記集水装置からろ過層上部以上に立ち上げられた処理水流出管と、前記集水装置からろ過層内の液を排水する排出管とを備えたろ過塔を有することを特徴とするろ過装置としたものである。
【０００９】
前記ろ過装置において、ろ過塔上部には、前記繊維ろ材の直径、又は直線部の長さのうち最も短い長さよりも小さい目開きを有する前記繊維ろ材の流出阻止用多孔部材を、前記ろ過塔上部に設けた前記繊維ろ材の洗浄水の排水管の上流側に設置することができ、また、前記ろ過塔内のろ過層は、その一部又は全てが、上下面及び側面が前記流出阻止用多孔部材に囲まれて一体化することができる。
さらに、本発明では、前記懸濁水のろ過方法に用いるろ過装置であって、上部に、処理されるべき原水の導入管と、洗浄水の排水管と、内部に密度が２５ｋｇ／ｍ３以上の短繊維小塊状の繊維ろ材を充填したろ過層と、下部に、処理水の集水装置と、ろ過層に空気を供給する供給管と、前記ろ過層に上向流で通水する洗浄水の通水管と、前記集水装置からろ過層上部以上に立ち上げられた処理水流出管と、前記集水装置からろ過層内の一部の液体を排水するためのろ過層中間まで立上げた排水管とを備えたろ過塔を有することを特徴とするろ過装置としたものである。
【発明の効果】
【００１０】
本発明の実施により、密度が２５ｋｇ／ｍ３以上の短繊維小塊状の繊維ろ材を用いること、圧密工程を設けることで、ろ過工程で繊維ろ材が十分高い密度となっていることから、従来のただ単に、繊維ろ材を沈めた状態でろ過した方法に比べ、原水中の懸濁物質の除去率が高くなり、繊維ろ材を用いたろ過装置の処理性能を大幅に、しかも安定的に上昇させることができる。また、繊維ろ材の流出を懸念することなく、高速で通水、通気を実施することができ、洗浄時間が圧縮できると共に、洗浄効率があがり、続くろ過工程でのろ過性能が良好となる。
【発明を実施するための最良の形態】
【００１１】
以下、本発明を図面を参照しながら詳細に説明する。
図１は、本発明を実施するためのフロー構成図の一例である。
図１では、ろ過塔１は、上部に処理されるべき原水の導入管４と、ろ過塔内に短繊維小塊状の繊維ろ材を充填したろ過層２と、下部に、処理水の集水装置３と、空気を供給する供給管６と、集水装置３から少なくともろ過層２上部以上に立ち上げられた処理水流出管５（ヘッダ管ともいう）とを備え、また集水装置３内の液を排水する排出管７を備え、排出管７には弁１２が具備されると共に、集水装置３内に水位計１３を設置し、水位計１３の指示値に応じて弁１２の開閉を制御する機構を設けている。なお、必要がなければ水位計１３の設置は不要である。ここで特に重要なのは、繊維ろ材の密度が２５ｋｇ／ｍ３以上であることである。
【００１２】
原水は、下水処理の二次処理水や最初沈殿池流出水、雨天時流出水、各種産業排水、用水処理等、懸濁物質を含む排水、用水であり、前段に凝集操作を行った処理水でもよい。
本発明に用いる短繊維小塊状の繊維ろ材について述べる。本発明で使用する短繊維は、短繊維自体の繊維長が５〜１００ｍｍであり、成分がポリエチレンテレフタレートなどのポリエステル系、ナイロン６、ナイロン６６などのポリアミド系、ポリビニルアルコール系などで、真比重が１以上のものである。その短繊維をレジンポンド、サーマルポンド、ニードルパンチ、エアレイド、スパンレース、スパンボンド、メルトブロン、フラッシュスピン、スティッチポンドなどの製造方法を用いて、短繊維間を結合して原反とする。原反は、厚さが数ｍｍ〜数十ｍｍ、幅が１ｍ〜３ｍ、長さが数ｍ〜数千ｍのシート状のものもあれば、直径が数ｍｍ〜数十ｍｍ、長さが数ｍ〜数千ｍの棒状となっているものもある。本発明でいう小塊状とは、その原反を、一辺の長さや直径が１ｍｍ〜５０ｍｍの任意の大きさにカットし、小さな塊状にした状態のものを示す。本発明では、この小さな塊状にした状態のものを短繊維小塊状の繊維ろ材、或いはただ単に繊維ろ材という。本発明で使用する短繊維小塊状の繊維ろ材の密度は、絶対乾燥状態で２５ｋｇ／ｍ３以上であり、また、その形状は球体でも立方体や長方体、円柱状など任意の形をとることができる。
【００１３】
集水装置は、砂利を敷き詰めたものから、有孔ブロック型、ホイラー型、ストレーナ型、ポーラスボトム型、多孔管型など任意のものを選択することができるが、特に、有孔ブロック型は、ブロックが軽く施工が容易であるので、繊維ろ材の集水装置としては好ましい。
集水装置には、ろ過塔内の水位を検出するセンサ１３と、繊維ろ材を圧縮するために設けられたろ過塔内の水を排水する排出管７、及び排出管７に弁１２が設けられている。センサ１３は、任意のものを用いることができ、超音波式レベル計やガイドパルス式、圧力、差圧式、フロート式、レーザ式など用いることができるが、ここでは特に施工が容易な圧力式を例にとって説明する。
原水は、導入管４を通して連続的に通水され、ろ過塔内に充填された繊維ろ材によってろ過される。ろ過工程のおける通水速度は、従来の砂ろ過層を用いたろ過よりも装置をコンパクトにするという観点と、通水速度が速い場合に原水中の懸濁物質がショートパスして処理水と共に流出してしまうのを抑制するために、５００〜２０００ｍ／ｄが好ましい。また、このときろ過層の高さは、逆洗頻度を１日に１〜５回にすることや、ろ過層上部のフリーボード部が極端に高くならないように設計するため、３００〜２０００ｍｍ程度が好ましい。
【００１４】
ある程度の量の原水をろ過した繊維ろ材は、その内部や表面が懸濁物質に覆われているので、定期的、或いはろ過抵抗の上昇を検出して、洗浄される。洗浄は、ろ過塔下部から空気を供給し、繊維ろ材から懸濁物質を剥離する。通気速度や通気時間は、概ね、繊維ろ材に付着した懸濁物質が剥離する速度と時間をとり、通気速度０．１〜５．０ｍ／ｍｉｎ、通気時間３〜３０ｍｉｎで実施される。
繊維ろ材から剥離した懸濁物質を含む洗浄後の廃水は、導入管４から原水を供給しながら、排出管７又は処理水流出管５を通して系外に排出することで、再生された繊維ろ材を再度使用する（洗浄工程）。また、別途、洗浄水の供給管をろ過塔上部や下部から供給して（図示せず）、洗浄廃水を排出管７又は処理水流出管５から排出してもよい。洗浄水には、下水二次処理水や工業用水、雨水、ろ過原水など任意の液を用いることができる。
【００１５】
本発明では、洗浄工程の後に、水中に沈んだ繊維ろ材をより高密度に充填するために、集水装置３に設置された排出管７からろ過塔内の液を一部又は全量を排水する水による圧縮工程を設ける。繊維ろ材自体内の空隙は９５％以上と高く、水中で水分を含んだ状態でも、繊維ろ材の見かけ比重は１．１前後であり、従来のただ単に、繊維ろ材を水中に自然沈降させた状態では、水分を含む繊維ろ材（比重約１．１）と水（比重約１）の比重差が小さいがために、繊維ろ材同士が密に充填しているとは言えず、繊維ろ材と繊維ろ材の隙間（空隙ともいう）が大きかった。しかし、本発明の構造を持ったろ過方法及び装置において、ろ過塔内の液の一部又は全量を排水することで、水分を含む繊維ろ材（比重約１．１）と空気の密度さ（比重約０．００１）が大きくなるため、繊維ろ材は自重によって、空隙を埋めるように圧密していく。
【００１６】
このとき、特に重要なのは、密度が２５ｋｇ／ｍ３以上の短繊維小塊状の繊維ろ材を採用することである。表１は、繊維ろ材の密度と圧密率の関係を示す。圧密率は、繊維ろ材をただ単に沈降させたときの静置高さを１００とし、圧密工程によって減少したろ過層の高さの割合を示しており、圧密率が高いほど繊維ろ材が密に詰まっている状態を示している。表１より、繊維ろ材の密度が１０ｋｇ／ｍ３では、圧密率がゼロであり、密度が２５ｋｇ／ｍ３では圧密が増加傾向にあり、密度１００ｋｇ／ｍ３で約３０％で一定となった。繊維ろ材の密度が１０ｋｇ／ｍ３以下では、繊維ろ材の保水率が低く、排水管Ｇを通して排水したときに繊維ろ材内部の水も水切りされてしまい、水分をほとんど含まない繊維ろ材となる。その結果、水分を含まない繊維ろ材は、水分を含んだ繊維ろ材よりも空気中での比重差が小さくなり、前述の圧縮工程で十分な圧縮をすることができない。このことから、繊維ろ材の密度は保水率と関係し、圧縮率を決定するきわめて重要な因子であり、特に繊維ろ材の密度が２５ｋｇ／ｍ３以上のとき効果が発揮できる。
【００１７】
【表１】
2011212645.tif 000003
【００１８】
続いて、ろ過を再開すると、ろ過塔内の繊維ろ材は十分に圧密され、空隙が少なくなっていることから、被処理水中の懸濁物質の捕捉が良好で、懸濁物質の除去率が高い。従来のただ単に繊維ろ材を沈降させて充填したときよりも、水抜きを行い圧密した状態でろ過した方が、空隙が少なくなるためにろ過性能は高くなる。無論、ろ過の際、高密度に充填した繊維ろ材は膨張することはない。ところで、ろ過塔が大きくなればなるほど、排水時間が長く、またその時間もその都度まちまちとなり、ばらつきが大きくなる。場合によっては、十分に水抜きをしない状態、つまり高密度になっていない状態で、ろ過を開始するなどし、所定のろ過性能を満足できない場合がある。場合によっては、集水装置に設置されたろ過塔内のレベル計、ここでは圧力式のレベル計によって、ろ過塔内のレベルを連続的に検出し、所定のレベル以下になったのを確認してから、排出管７に設置した弁１２を閉めてもよい。このようにすることで、常にろ過塔内の繊維ろ材を高密度な状態を保つことができ、良好な処理水質を得ることができる。
【００１９】
図１の装置において、洗浄工程と水による圧密工程の間に、空気による圧密工程を設けることもできる。空気による圧密工程は、洗浄工程の後に設けられ、少なくともろ過層以上に液が満たされている状態で、空気供給管から空気を供給して、繊維ろ材を圧密する工程である。空気が供給されたろ過層は、ろ過層内の液の見掛け比重が空気が保持されていない状態よりも軽くなるので、繊維ろ材と見掛け比重が軽くなった液の比重差が大きくなり、ろ過層底部の繊維ろ材は圧密することができる。一方で、ろ過層の中部より上の繊維ろ材は、空気の作用により流動化し圧密はされない。
本発明では、前記空気による圧密工程が終わった後、前述した水による圧密工程を実施する。水による圧密工程は、ろ過塔底部からろ過層内の液体を排出する工程であり、このようにすることで、空気による圧密工程で圧密されなかったろ過層上方の繊維ろ材を圧密することができ、層全体が圧密することができる。
【００２０】
図２は、本発明を実施するための他の例のフロー構成図であり、上部に、処理されるべき原水の導入管４と、洗浄水の排水管９、ろ過塔内に短繊小維塊状の繊維ろ材を充填したろ過層２、ろ過塔下部に、処理水の集水装置３と、空気を供給する供給管６と、上向流で通水する洗浄水の通水管８と、集水装置３から少なくともろ過層上部以上に立ち上げられた処理水流出管５とを備え、また集水装置３内の液を排水する排出管７を備えたろ過塔１において、排出管７には弁１２が具備され、ろ過層２内の繊維ろ材の効率的な逆洗方法として、洗浄水を上向流で通水すると共に、空気の供給によって繊維ろ材に付着した懸濁物質の除去を容易にするものである。この場合も、繊維ろ材の密度が２５ｋｇ／ｍ３以上とする。なお、必要に応じて、集水装置内に水位計１３を設置し、水位計１３の指示値に応じて弁１２の開閉を制御する機構を設けてもよい。
【００２１】
原水は、導入管４を通して連続的に通水され、ろ過塔内に充填された繊維ろ材によってろ過される。ある程度の量の原水をろ過した繊維ろ材は、その内部や表面が懸濁物質に覆われているので、定期的、或いはろ過抵抗の上昇を検出して、洗浄工程に入る。洗浄は、ろ過塔下部から洗浄水の通水管８を通して洗浄水を供すると共に、空気供給管６を通して空気を供給する。洗浄水の上昇流速は、繊維ろ材の沈降速度等、膨張率等を勘案して決定されるが、概ね０．１〜５．０ｍ／ｍｉｎの速度で通水される。また、通気速度も繊維ろ材に付着した懸濁物質が剥離する速度をとり、概ね０．１〜５．０ｍ／ｍｉｎの速度で通気される。通水と通気は、同時又はどちらか一方、若しくはその組み合わせで実施され、連続的に実施しても、間欠的に実施しても、交互に実施してもよく、速度を早速くしたり遅くしたりするなどの変化を与えてもよい。特に、通水と通気を同時に行う場合は、懸濁物質の剥離と流出を同時に行うことができるので効率的である。剥離した懸濁物質を含む洗浄水は、ろ過塔上部に設置された洗浄水の排水管９を通して流出される。一定の時間の洗浄、若しくは、洗浄水中に含有される懸濁物質濃度を検出し、その検出値に応じて洗浄工程は終了となる。洗浄時間は、繊維ろ材に付着した懸濁物質が剥離する時間をとり、概ね３〜３０ｍｉｎで実施される。
【００２２】
洗浄工程の後は、繊維ろ材の空気による圧密工程又は水による圧密工程に入る。通水や通気を停止すると、液中で膨張或いは流動していた繊維ろ材は沈降するが、ただ単に沈降させたのみでは前述したように、繊維ろ材の密度は十分でない。本発明によれば、水中に沈んだ繊維ろ材をより高密度に充填するために、空気による圧密工程又は水による圧密工程を実施する。なお、空気による圧密工程を実施した場合は、その後水による圧密工程を実施する。ここでも、繊維ろ材の密度は２５ｋｇ／ｍ３以上なので、保水性がよく、繊維ろ材は良好に圧密される。
以上のように、図２に示すろ過装置は、懸濁物質を付着した繊維ろ材から懸濁物質を効率的に剥離、分離することが可能であり、またろ過中、常にろ過塔内の繊維ろ材を高密度な状態を保つことができ、良好な処理水質を得ることができる。また、繊維ろ材の密度が２５ｋｇ／ｍ３以上であることから保水性がよく、繊維ろ材が十分高い密度となったろ過塔は、従来のただ単に、繊維ろ材を沈めた状態でろ過した方法に比べ、ろ過性能は高くなる。
【００２３】
図３は、本発明を実施するための他の例のフロー構成図であり、図２のろ過装置に繊維ろ材の流出防止用の多孔部材１０を設置している。繊維ろ材の逆洗工程における通水や通気過程では、繊維ろ材が洗浄水の排水管９から流出する懸念がある。特に通気過程では、繊維ろ材から懸濁物質を多く剥離しようすると通気速度が高くなり、この場合、空気の上昇流速にのって繊維ろ材が排水管９から流出してしまう場合があった。そのため、本発明では、繊維ろ材の直径、又は直線部の長さのうち最も短い長さよりも小さいな目開きを有する、繊維ろ材の流出阻止用多孔部材１０を、排水管９から繊維ろ材が流出しないように水面に対して水平から垂直の任意の角度で設置する。流出防止用の多孔部材は、ステンレス製の各種の織方による網を用いたストレーナや、ウエッジワイヤ、バースクリーンなど各種の部材を用いることができるが、少なくとも目開きは、繊維ろ材の直径、又は直線部の長さのうち最も短い長さよりも小さくする。取り付け角度は、ろ過塔槽水面に水平に設置し、ろ過塔槽全面を覆うようなかたちでもよいし、洗浄水の排水管９付近に垂直方向あるは水平に対して任意の角度で設置してもよい。
【００２４】
いずれにしても、繊維ろ材が、洗浄水の水流におされて多孔部材にへばりつくのを防止するために、多孔部材の水に接触している面積当たりの洗浄水の流速（水面積負荷ともいう）が１０〜２００ｍ／ｈとなるような多孔部材を設置する。１０ｍ／ｈ以下の水面積負荷の多孔部材では、過剰な設備であり、イニシャルコストが高く、２００ｍ／ｈ以上の水面積負荷では、繊維ろ材が多孔部材にへばりつく。特に、逆洗工程で洗浄水の通水速度を可変で運転する場合は、前記の水面積負荷の範囲となるように洗浄水の供給速度を制御する機構を設けると良い。
本発明では、繊維ろ材の流出を懸念することなく、高速で通水、通気を実施することができ、従来に比べて大幅に洗浄時間が圧縮できると共に、洗浄効率があがり、続くろ過工程でのろ過性能が良好となる。無論、繊維ろ材が十分高い密度となっていることから、従来のただ単に、繊維ろ材を沈めた状態でろ過した方法に比べ、ろ過性能は高くなる。
【００２５】
図４は、本発明を実施するための他の例のフロー構成図であり、ろ過塔内の繊維ろ材の一部又は全てが、上下面及び側面が前記流出阻止用多孔部材１０に囲まれた様態をしているろ過装置である。繊維ろ材の寿命は３〜１０年程度であり、耐用年数を超えた繊維ろ材は、定期的或いは所定のろ過性能が得られなくなった時点で交換する。従来、ろ過塔槽内から繊維ろ材を排出する作業は大変な労力がかかり、交換にかかる費用は膨大となっていた。また、繊維ろ材を大型のろ過池に充填する際にも、その労力は膨大であった。本発明では、繊維ろ材の上下面及び側面が前記流出阻止用多孔部材に囲まれて一体化されており（以下囲いをコンテナともいう）、予め工場等でコンテナ内に繊維ろ材を所定量充填し、それをろ過池に吊り下ろす。また、繊維ろ材を交換する際にも、コンテナを引き上げるだけでよいので、交換にかかる労力は約１／２に低減される。コンテナの大きさは任意の大きさを取ることができるが、概ね一辺が０．５〜３ｍの直方体や立方体、また、袋状のものでもよい。これらのコンテナを数個ろ過池に設置する。
【００２６】
コンテナは、繊維ろ材の直径、又は直線部の長さのうち最も短い長さよりも小さいな目開きを有する多孔部材なので、ろ過塔内に設置されたコンテナはそのままの状態でろ過できる。コンテナ内の繊維ろ材の充填量は任意の量を充填することができるが、逆洗工程における通水、通気による繊維ろ材の流動をよくするために、少なくとも上部５０ｃｍ程度は自由空間があるのが好ましい。
無論、逆洗工程の終了時には、空気による圧密工程と水による圧密工程、又は水による圧密工程を実施し、繊維ろ材を圧密する。
【００２７】
図５は、本発明を実施するための他の例のフロー構成図であり、上部に、処理されるべき原水の導入管４と、洗浄水の排水管９と、ろ過塔内に短繊維小塊状の繊維を充填したろ過層２と、下部に、処理水の集水装置３と、空気を供給する供給管６と、上向流で通水する洗浄水の通水管８と、集水装置３から少なくともろ過層２上部以上に立ち上げられた処理水流出管５とを備え、また、ろ過層２内の一部の液体を排水するための中間排水管１１を備えたろ過塔において、ろ過塔１内の繊維ろ材に付着した固形物を剥離する洗浄工程、前記洗浄工程の後に、ろ過塔内の繊維ろ材を圧密させるために、ろ過塔底部より空気を供給する圧密工程、更に、繊維ろ材を圧密させるために、空気による圧密工程の後に、ろ過塔底部に設けられた排水管１２を通して、ろ過塔内の液の一部を排水する水による圧密工程を設けている。
【００２８】
洗浄方法は、空気供給管６より空気を供給したり、洗浄水の通水管８を通して、二次処理水や工業用水、市水、ろ過原水など任意の洗浄水を用いて洗浄する。洗浄した洗浄廃水は、洗浄水の排水管９を通して排水する。洗浄水の上昇流速は、繊維ろ材の沈降速度等、膨張率等を勘案して決定されるが、概ね０．１〜５．０ｍ／ｍｉｎの速度で通水される。また、通気速度も、繊維ろ材に付着した懸濁物質が剥離する速度をとり、概ね０．１〜５．０ｍ／ｍｉｎの速度で通気される。通水と通気は、同時又はどちらか一方、若しくはその組み合わせで実施され、連続的に実施しても、間欠的に実施しても、交互に実施してもよく、速度を早くしたり遅くしたりするなどの変化を与えてもよい。特に、通水と通気を同時に行う場合は、懸濁物質の剥離と流出を同時に行うことができるので効率的である。洗浄時間は、繊維ろ材に付着した懸濁物質が剥離する時間をとり、概ね３〜３０ｍｉｎで実施される。
【００２９】
続く、空気による圧密工程では、前述したように操作を行う。空気による圧密工程では、ろ過層底部が圧密するので、後は水による圧密工程でろ過層底部以外を圧密すればよい。水による圧密工程では、ろ過塔底部に設けられた排水管１３を通して、空気による圧密工程で圧密しなかったろ過層底部以外の部分の水位を低下させる。例えば、空気による圧密工程で圧密されたろ過層底部が、ろ過層全体の４０％程度とすると、水による圧密工程で低下させる水位は、ろ過層全体の６０％以上がよい。このようにすることで、空気による圧密工程ではろ過層底部を、水による圧密工程ではそれ以外の部分を圧密することで、両者を合わせれば層全体が圧密している状態となる。この効果としては、圧密工程における排水量を減少させることができる。
【実施例】
【００３０】
実施例１
以下、本発明を実施例により、具体的に説明する。
図１に示すφ１６０ｍｍのろ過装置を用いて、繊維ろ材（密度９０ｋｇ／ｍ３）を用いたろ過を行った。繊維ろ材は、真比重１．３８のポリエチレンテレフタレート（ＰＥＴ）であり、製造方法は、ニードルパンチ製法で熱処理を施し製造したフェルトを１０ｍｍ角に切断した。予めろ過塔内には、繊維ろ材を２０Ｌ分（見掛け容積）充填した。原水の供給を通水速度１０００ｍ／ｄで２時間行った後、洗浄工程に移行した。洗浄工程は、ろ過塔底部より空気を１．５ｍ／ｍｉｎで通気し、約１０ｍｉｎ供給することで、繊維ろ材に付着した懸濁物質を剥離させた。次いで、原水を供給すると共に、処理水流出管５から剥離させた懸濁物質を排出した。懸濁物質の排出後の、液中の繊維ろ材の充填高さは１２００ｍｍであった（水位はろ過層の上面より１００ｍｍ高い位置にあった）。次ぎの圧密工程では、ろ過塔内の液を排出管７を通して全量排水した。このとき、繊維ろ材の充填高さは９００ｍｍであり、繊維ろ材を圧密することができた。続いて、ろ過を開始したところ、３０分後の、原水の懸濁物質（ＳＳともいう）濃度１０ｍｇ／Ｌに対して処理水のＳＳは２ｍｇ／Ｌ、ＳＳ除去率は８０％であり良好な処理性能を得ることができた。
【００３１】
実施例２
この実施例は、繊維ろ材（ポリエチレンテレフタレート、１０ｍｍ角、製造は実施例１と同様）の密度を４０ｋｇ／ｍ３としたこと以外実施例１と同じにした。圧密工程で、ろ過塔内の液を全量排出した後の繊維ろ材の充填高さは１０００ｍｍであった。ろ過を開始したところ、３０分後の、原水のＳＳ濃度１０ｍｇ／Ｌに対して処理水のＳＳは４ｍｇ／Ｌ、ＳＳ除去率は６０％であった。
【００３２】
実施例３
この実施例は、繊維ろ材（ポリエチレンテレフタレート、１０ｍｍ角、製造は実施例１と同様）の密度を２５ｋｇ／ｍ３としたこと以外実施例１と同じにした。圧密工程で、ろ過塔内の液を全量排出した後の繊維ろ材の充填高さは１０５０ｍｍであった。ろ過を開始したところ、３０分後の、原水のＳＳ濃度１０ｍｇ／Ｌに対して処理水のＳＳは５ｍｇ／Ｌ、ＳＳ除去率は５０％であった。
【００３３】
比較例１
この比較例は、実施例１の比較例である。繊維ろ材（ポリエチレンテレフタレート、１０ｍｍ角、製造は実施例１と同様）の密度を８ｋｇ／ｍ３としたこと以外実施例１と同じにした。圧密工程で、ろ過塔内の液を全量排出しても、繊維ろ材の充填高さは１２００ｍｍであり、ほとんど圧密効果は無かった。続いて、ろ過を開始したところ、３０分後の、原水のＳＳ濃度１０ｍｇ／Ｌに対して処理水のＳＳは６ｍｇ／Ｌ、ＳＳ除去率は４０％であり、処理性能が実施例１に比べ低かった。この理由としては、ろ過層が十分圧密しておらず、空隙が多くＳＳがリークしやすい状態であったと考察できる。
【００３４】
実施例３
実施例３は、図１の実施例である。実施例１に、空気による圧密工程を設けた装置で実施した。実施例１と同様な洗浄工程のあと、空気による圧密工程では、空気を２ｍ／ｍｉｎで供給することでろ過層底部の繊維ろ材を圧密した。次いで水による圧密工程では、ろ過塔底部よりろ過層内の液を全量排水した。洗浄工程終了時の繊維ろ材の充填高さは１２００ｍｍ、空気による圧密工程終了時は１０５０ｍｍ、水による圧密工程終了時は９００ｍｍであり、圧密の効果が確認できた。続いてろ過を開始したところ、３０分後の、原水の懸濁物質（ＳＳともいう）濃度１０ｍｇ／Ｌに対して処理水のＳＳは２ｍｇ／Ｌであり良好な処理性能を得ることができた。なお、水による圧密工程の排水量は２０Ｌであった。
【００３５】
実施例４
実施例４は、図５のろ過装置を用いた実施例である。実施例３に、水による圧密工程の排水を中間排水管１１を用いたこと以外実施例３と同様である。洗浄工程は、洗浄水を洗浄水の通水管８から１ｍ／ｍｉｎで通水すると共に、空気供給管６より空気を１．５ｍ／ｍｉｎで１０ｍｉｎ洗浄した。洗浄廃水は、洗浄水の排水管９を通して排水した。洗浄工程のあと、空気による圧密工程では、空気を２ｍ／ｍｉｎで供給することでろ過層底部の繊維ろ材を圧密した。次いで、水による圧密工程では、中間排水管１１からろ過層中部までの排水を行うことで、ろ過層中部以上の繊維ろ材の圧密を行った。排水量は１０Ｌであり、実施例３に比べて半分の排水量であった。続いてろ過を開始したところ、３０分後の、原水の懸濁物質（ＳＳともいう）濃度１０ｍｇ／Ｌに対して処理水のＳＳは２ｍｇ／Ｌであり良好な処理性能を得ることができた。
【００３６】
実施例５
図２に示すろ過装置を用いてろ過試験を実施した。原水の通水量は２０ｍ３／ｄ、ろ過層内の流速は１０００ｍ／ｄとし、処理水は処理水流出管５から連続排出した。原水中のＳＳが繊維ろ材に捕捉されると、ろ過性能が落ちるため、１２時ごとに逆洗工程を実施した。逆洗方法は、空気供給管６から空気を供給して、ＳＳが付着した繊維ろ材をゆらし、繊維ろ材からＳＳを剥離した。その後、洗浄水の通水管８から洗浄水を供給し、洗浄水の排水管９よりＳＳを含む洗浄水を排出させた。通気速度は１．５ｍ／ｍｉｎ、通水速度は１．０ｍ／ｍｉｎとした。以上の逆洗工程を５回繰り返した後、排出管７より弁１２を開くことでろ過塔内の洗浄水を排水し、集水装置内の水位が４００ｍｍとなったのを圧力式の水位計１３が検知したら、弁１２を閉める信号を出した。さらに、その後、洗浄水の通水管８から洗浄水を供給し、繊維ろ材を浸漬させたのち、ろ過を再開した。なお、逆洗時の通水終了後の繊維ろ材の充填高さは１２００ｍｍ、ろ過再開時の繊維ろ材の充填高さは９００ｍｍであった。また、逆洗時間は９０分であり、排出管Ｃを通してろ材の流出が見られた。
１週間後のろ過性能は、原水のＳＳ濃度１０ｍｇ／Ｌに対して、処理水のＳＳは３ｍｇ／Ｌであった。
【００３７】
実施例６
図３に示すろ過装置を用いて連続ろ過試験を実施した。繊維ろ材の流出阻止用の多孔部材１０がある以外図２に示すろ過装置と同じである。なお、繊維ろ材流出阻止用の多孔部材１０のスリット幅は５ｍｍであった。原水の通水量は２０ｍ３／ｄ、ろ過層内の流速は１０００ｍ／ｄとし、処理水は、処理水流出管５から連続排出した。原水中のＳＳが繊維ろ材に捕捉されると、ろ過性能が落ちるため、１２時ごとに逆洗工程を実施した。逆洗方法は、空気供給管６から空気を供給すると共に、洗浄水の通水管８から洗浄水を供給し、洗浄水の排水管９よりＳＳを含む洗浄水を排出させた。通気速度は１．５ｍ／ｍｉｎ、通水速度は１．０ｍ／ｍｉｎとした。約８分逆洗を実施した後、排出管７より弁１２を開くことでろ過塔内の洗浄水を排水し、集水装置内の水位が４００ｍｍとなったのを圧力式の水位計１３が検知したら、弁１２を閉める信号を出した。その後、ろ過を再開した。なお、逆洗時の通水終了後の繊維ろ材の充填高さは１２００ｍｍ、ろ過再開時の繊維ろ材の充填高さは９００ｍｍであった。また、逆洗時間全体は１５分、水抜き時間は４分であった。
１週間後のろ過性能は、原水のＳＳ濃度１０ｍｇ／Ｌに対して処理水のＳＳは２ｍｇ／Ｌであった。また、繊維ろ材の流出は全く無かった。実施例４に比べて、逆洗時間が短くなり、洗浄効果が上がったことから水質が良好であった。
【００３８】
実施例７
図４に示すろ過装置を用いてろ過試験を実施した。繊維ろ材全体が、多孔部材１０で囲まれている以外、実施例１と同じである。なお、繊維ろ材流出阻止用の多孔部材１０のスリット幅は５ｍｍであった。ろ過塔内に新規に繊維ろ材を充填する時間は、実施例１が１０分であったのに対し、この実施例では３分であった。繊維ろ材の全部が多孔部材に囲まれているので、コンテナを浸水するだけでよく、作業時間が圧倒的に少なくてすんだ。なお、ろ過性能は実施例１と同様であった。
【図面の簡単な説明】
【００３９】
【図１】本発明を実施するための一例を示すフロー構成図
【図２】本発明を実施するための他の例を示すフロー構成図
【図３】本発明を実施するための他の例を示すフロー構成図
【図４】本発明を実施するための他の例を示すフロー構成図
【図５】本発明を実施するための他の例を示すフロー構成図
【符号の説明】
【００４０】
１：ろ過塔、２：ろ過層、３：集水装置、４：原水の導入管、５：処理水流出管、６：空気供給管、７：排出管、８：洗浄水の通水管、９：洗浄水の排水管、１０：流出阻止用多孔部材、１１：立上げ排出管、１２，１４：弁、１３：水位計
【図１】
2011212645.tif 000004
【図２】
2011212645.tif 000005
【図３】
2011212645.tif 000006
【図４】
2011212645.tif 000007
【図５】
2011212645.tif 000008